바스켓형 애노드는, 도금욕 중에서 도금 원료 입자를 수용하고, 강대의 전해 도금에 사용된다. 바스켓형 애노드, 강대에 대향하여 배치되는 Ti제의 망상 부재를 구비하고, 망상 부재가 백금족 원소를 함유한다. 망상 부재가 백금족 원소를 함유하고 있으면, 망상 부재의 부식을 방지할 수 있어, 망상 부재의 수명을 향상시킬 수 있다.
주어진 문장을 읽고 간략하게 요약해주세요.

문장: 
[ 발명의 명칭 ]
바스켓형 애노드BASKET TYPE ANODE
[ 기술분야 ]
본 발명은 강대의 전해 도금에 사용되는 바스켓형 애노드에 관한 것이다.
[ 배경기술 ]
연속적으로 강대의 표면에 도금을 실시하는 전해 도금에서는, 상자형의 바스켓형 애노드가 널리 사용된다.  바스켓형 애노드는, 도금욕 중에서 강대에 대향하는 전방면이 망상 부재(라스)에 의해 구성되며, 도금 원료 입자를 수용한다.  전해 도금 중, 바스켓형 애노드의 본체부로의 통전에 의해, 바스켓형 애노드 내의 도금 원료 입자가 전해되어 이온화되고, 그 금속 이온이 강대의 표면으로 유도되어, 도금이 형성된다.  바스켓형 애노드의 본체부 및 망상 부재는, 내식성이 요구되는 점에서, 순Ti(순티타늄)제이다.최근들어 대형의 강대에 도금을 실시하거나, 막 두께가 두꺼운 도금을 실시하거나 하는 요구가 있다.  이 요구에 대응하는 전해 도금의 조업에서는, 애노드 본체부에 대전류의 공급이 필요해진다.  그러나, 애노드 본체부로의 대전류의 공급에 기인하여, 망상 부재가 부식되어 파손되는 경우가 있다.  예를 들어, 도금 원료 입자가 Ni 입자이며, 도금욕이 와트욕인 전해 Ni 도금인 경우, 조업의 진행에 수반하여, 망상 부재의 일부가 부식되어, 망상 부재에 구멍이 뚫린다.망상 부재의 파손이 현저해지면, 바스켓형 애노드로부터 도금 원료 입자가 누출될 가능성이 높아진다.  가령 도금 원료 입자가 누출되면, 바스켓형 애노드 내의 도금 원료 입자의 수용량이 급격하게 저하되어, 도금욕 내의 금속 이온의 양이 변동된다.  또한, 도금욕 내에 누출된 도금 원료 입자가, 강대를 반송하는 롤러에 물려 들어가는 경우도 있다.  이러한 사태는 도금 강판의 품질 저하를 초래한다.이 문제에 대처하기 위한 종래 기술은 다음의 것이 있다.  일본 실용신안 공고(평)4-37907호 공보(특허문헌 1) 및 일본 특허 공개 제2011-89148호 공보(특허문헌 2)에는, 망상 부재를 애노드 본체부에 대하여 절연함으로써, 망상 부재의 부주의한 부식을 억제하고, 이에 수반하여 망상 부재의 파손을 억제하는 기술이 기재되어 있다.구체적으로는, 특허문헌 1에는 애노드 본체부로의 망상 부재의 설치 구조를 개량한 바스켓형 애노드가 기재되어 있다.  이 문헌에 기재된 바스켓형 애노드에서는, 망상 부재가 애노드 본체부에 절연재를 개재하여 설치되어 있다.특허문헌 2에는, 망상 부재 자체의 구조를 개량한 바스켓형 애노드가 기재되어 있다.  이 문헌에 기재된 바스켓형 애노드에서는, 망상 부재의 표면에 Al2O3(알루미나) 절연 피막이 형성되고, 이 절연 피막이 PTFE(폴리테트라플루오로에틸렌)의 피막에 의해 밀봉 처리되어 있다.그러나, 상기한 종래 기술을 적용해도, 실태에서는 망상 부재의 부식에 의한 파손을 충분히 다 억제하고는 있지 않다.  그렇게 하면, 도금 강판의 품질 저하를 미연에 방지하기 위하여, 망상 부재를 빈번히 교환해야 되어, 도금 강판의 생산성 저하를 피할 수 없다.  이러한 실정으로부터, 망상 부재의 수명의 향상이 강하게 요망된다.
[ 선행기술문헌 ]

[ 특허문헌 ]
일본 실용신안 공고(평)4-37907호 공보일본 특허 공개 제2011-89148호 공보
[ 발명의 개요 ]

[ 해결하려는 과제 ]
본 발명의 목적은, 하기의 특성을 갖는 바스켓형 애노드를 제공하는 것이다: 망상 부재의 수명을 향상시키는 것.
[ 과제의 해결 수단 ]
본 발명의 일 실시 형태에 의한 바스켓형 애노드는, 도금욕 중에서 도금 원료 입자를 수용하고, 강대의 전해 도금에 사용되는 바스켓형 애노드이며,당해 바스켓형 애노드는, 상기 강대에 대향하여 배치되는 Ti제의 망상 부재를 구비하고, 상기 망상 부재가 백금족 원소를 함유한다.상기한 애노드에 있어서, 상기 백금족 원소의 함유량은 질량％로 0.01％ 내지 0.15％로 하는 것이 바람직하다.상기한 애노드에 있어서, 상기 망상 부재가 Ni 및 희토류 원소 중 1종 이상을 더 함유하는 구성으로 할 수 있다.  이 경우, 상기 Ni의 함유량은, 질량％로 0.2％ 내지 1.0％, 상기 희토류 원소의 함유량은, 질량％로 0.0005％ 내지 0.020％로 하는 것이 바람직하다.  또한, 상기한 애노드에 있어서, 불순 원소로서, 질량％로, Fe: 0.3％ 이하, O: 0.35％ 이하, C: 0.18％ 이하, H: 0.015％ 이하, N: 0.03％ 이하, Al: 0.3％ 이하, Cr: 0.2％ 이하, Zr: 0.2％ 이하, Nb: 0.2％ 이하, Si: 0.02％ 이하, Sn: 0.2％ 이하, Mn: 0.01％ 이하, Co: 0.35％ 이하, Cu: 0.1％ 이하를 합계 0.6％ 이하 함유해도 된다.또한, 상기한 애노드는, 상기 도금 원료 입자가 Ni 입자인 전해 도금에 사용할 수 있다.  또한, 상기한 애노드는, 상기 도금욕이 와트욕인 전해 도금에 사용할 수 있다.
[ 발명의 효과 ]
본 발명의 바스켓형 애노드는, 하기의 현저한 효과를 갖는다: 망상 부재의 수명을 향상시킬 수 있는 것.
[ 도면의 간단한 설명 ]
도 1은 바스켓형 애노드의 정면도이다.도 2는 바스켓형 애노드의 연직 방향을 따른 종단면도이다.도 3은 내식성 조사의 기초 시험에 사용한 시험 장치의 모식도이다.
[ 발명을 실시하기 위한 구체적인 내용 ]
본 발명자들은, 바스켓형 애노드의 본체부에 대전류를 공급하는 전해 도금의 조업에 있어서, 순티타늄제의 망상 부재가 부식되어, 망상 부재의 파손이 발생하는 원인 및 그의 개선책에 대하여 검토했다.  검토는, 전해 도금의 대표격인 전해 Ni 도금을 예로 들어 행했다.  전해 Ni 도금의 경우, 도금 원료 입자가 Ni 입자이며, 도금욕으로서 와트욕이 채용된다.[바스켓형 애노드의 표준적인 구성]도 1은 바스켓형 애노드의 정면도이다.  도 2는 바스켓형 애노드의 연직 방향을 따른 종단면도이다.  또한, 도 2 중 백색 바탕의 화살표는 바스켓형 애노드의 본체부에 공급된 전류의 흐름을 나타낸다.바스켓형 애노드(1)는 도금욕(11)에 침지되고, 이 도금욕(11) 중에서 도금 원료 입자(10)를 수용하고, 강대(12)에 전해 도금을 실시하기 위하여 사용된다.  바스켓형 애노드(1)는 상면이 개구된 상자형이며, 애노드 본체부(2)와, 전방면을 구성하는 망상 부재(3)를 구비한다.  망상 부재(3)는 도금욕(11) 중에서 강대(12)에 대향하여 배치된다.  이 바스켓형 애노드(1)의 내부 공간에, 도금 원료 입자(10)가 충전된다.애노드 본체부(2)는 배면판(2a)과, 좌우로 한 쌍인 측면판(2b, 2c)과, 저면판(2d)을 구비한다.  배면판(2a)의 상부에는, 애노드 본체부(2)에 전류를 공급하기 위한 버스 바(2e)가 설치되어 있다.  망상 부재(3)는 그러한 구성의 애노드 본체부(2)의 전방면측에 설치되어 있다.  구체적으로는, 배면판(2a)으로부터는 전방을 향하여 지주(4)가 복수개 돌출되어 있다.  망상 부재(3)는 각 지주(4)의 전단부에 대어지고, 이 망상 부재(3)에는 각 지주(4)의 위치에 누름판(5)이 대어진다.  누름판(5)은 볼트(6)에 의해 각 지주(4)에 체결된다.  이에 의해, 망상 부재(3)는 각 지주(4)와 누름판(5) 사이에 끼워 넣어진 상태에서, 애노드 본체부(2)의 전방면측으로 보유 지지된다.망상 부재(3)는 엄밀하게는 2매의 금망(3a, 3b)이 포개어져 구성된다.  금망(3a, 3b) 사이에는, 포제(布製)의 백(7)의 전방면측이 끼워 넣어져 있다.  백(7)은, 전해 도금 시에 전해된 도금 원료 입자(10)의 금속 이온을 투과시키는 한편, 전해에 의해 작아진 도금 원료 입자(10)가 망상 부재(3)의 그물눈으로부터 누출되는 것을 방지한다.  여기에서의 금망(3a, 3b)은, 상기 특허문헌 2에 기재된 기술이 적용되어도 된다.  즉, 금망(3a, 3b)은, 표면에 Al2O3의 절연 피막이 형성되고, 이 절연 피막이 PTFE의 피막에 의해 밀봉 처리되어 있어도 된다.또한, 망상 부재(3)에 대해서는, 통상 상하 방향으로 복수단으로 분할된 것이 애노드 본체부(2)에 설치되어 있다.  도 1에 도시하는 바스켓형 애노드(1)에서는, 망상 부재(3)가 4단으로 분할된 형태를 도시하고 있다.전해 도금 중, 바스켓형 애노드(1)의 본체부(2)에는 배면판(2a)의 버스 바(2e)를 통하여 전류가 공급된다.  이 통전에 의해, 바스켓형 애노드(1) 내의 도금 원료 입자(10)가 전해되어 이온화되고, 그 금속 이온이 강대(12)의 표면으로 유도되어, 도금이 형성된다.[망상 부재의 부식에 의한 파손의 원인 및 그의 대응책의 개요]종래의 바스켓형 애노드에서는, 망상 부재의 소재는, 상기 특허문헌 2에 기재된 기술을 채용하는 경우를 포함하고, 순Ti제이었다.  이 종래의 바스켓형 애노드를 사용하여, 애노드 본체부에 대전류를 공급하는 전해 Ni 도금의 조업에 있어서, 망상 부재의 파손(구멍 뚫림)의 발생 상황을 조사했다.  그 결과, 하기의 지견을 얻었다.망상 부재의 파손은 망상 부재의 상부에 발생하기 쉽다.  이것은, 이하에 기재한 바와 같이, 도금욕의 pH가, 특히 망상 부재의 상부에서 저하되는 것에 의한다고 생각되어진다.전해 Ni 도금의 조업 진행에 수반하여, 바스켓형 애노드 내의 Ni 입자는, 점차 소비되어 작아져, 전체의 부피가 줄어들어 간다.  이로 인해, 특히 망상 부재의 상부에서는, Ni 입자가 부족한(존재하지 않는) 상태가 되어, 애노드 본체부로부터 도금욕에 직접 전류가 흐른다.  애노드 본체부로부터 도금욕에 직접 전류가 흐르는 영역에서는, 애노드 본체부를 전극으로 하여 도금욕으로부터 O2 가스가 발생한다.  이 O2 가스의 발생은 하기 (1) 식의 반응에 의한다.상기 (1) 식으로부터, 망상 부재의 상부의 도금욕에는 O2 가스의 발생에 수반하여, 수소 이온이 발생한다.  이로 인해, 망상 부재의 상부에서는 도금욕의 pH가 크게 저하된다.무엇보다, 전해 Ni 도금으로 와트욕을 채용하는 경우, 와트욕은 pH 완충을 위한 붕산을 함유한다.  이 경우에도, 망상 부재의 상부의 도금욕에서 상기 (1) 식에 의한 O2 가스가 발생하면, 도금욕의 pH의 큰 저하가 일어나는 것에 변함은 없다.도금욕의 pH 저하가 작을 때에는, 순Ti제의 망상 부재는 부식되지 않아, 파손되지 않는다.  그러나, 도금욕의 pH가 Ti의 탈부동태화를 일으키는 영역에 도달했을 때에는, 순Ti제의 망상 부재는 부식되어, 그 결과로서 파손된다.이러한 점에서, 망상 부재의 상부에서 부식에 의한 파손이 일어나는 원인은, 도금욕의 pH가 Ti의 탈부동태화를 일으키는 영역에 도달했기 때문으로 추정된다.  또한, Ti의 탈부동태화가 일어나는 pH의 상한은 1 정도이다.본 발명자들은, 이러한 지견에 기초하여, 도금욕의 pH가 크게 저하된 경우라도, 망상 부재의 부식을 방지할 수 있는 대응책에 대하여, 예의 검토를 거듭했다.  그 결과, Ti를 베이스로 망상 부재 자체의 화학 성분을 개량하고, 백금족 원소를 함유하는 Ti제의 망상 부재로 하는 것이 유효한 것을 밝혀냈다.Ti재에 백금족 원소를 함유시키면, 백금족 원소가 Ti에 고용되거나, 또는 Ti-백금족 화합물이 생성되는 어느 한 상태로 된다.  이러한 백금족 원소를 함유하는 Ti제의 망상 부재는, 도금욕의 pH 저하가 현저해졌을 때, 표면의 부동태 피막이 용해되어 Ti가 녹기 시작하고, 이것과 아울러 백금족 원소도 녹기 시작한다.  단, Ti와 함께 녹기 시작한 백금족 원소는, 매우 귀한 산화 환원 전위를 갖기 때문에, 즉시, 망상 부재의 표면에 전석된다.망상 부재의 표면에 전석된 백금족 원소는, 수소 과전압이 낮은 금속이며, 수소 과전압을 저하시킨다.  이로 인해, 망상 부재는, Ti의 부식 전위가 귀화되어, 표면이 재부동태화된다.  이 재부동태화에 의해 Ti의 용해를 종지시킬 수 있다.[망상 부재의 부식에 의한 파손의 원인 및 그의 대응책에 관한 기초 시험]상기한 대응책의 타당성을 검증하기 위하여, 다음의 기초 시험을 행했다.  기초 시험에서는, 도금욕으로서 와트욕을 채용한 전해 도금에 있어서, 바스켓형 애노드의 본체부로부터 도금욕에 직접 전류가 흐르는 상황을 모의했다.  그 때, 음극(캐소드)을 도금 대상의 강대로 보고, 양극을 바스켓형 애노드의 본체부로 보고, 시험편을 바스켓형 애노드의 망상 부재로 보아, 그 시험편의 내식성을 조사했다.1. 시험편의 준비(1) 비교재 1: 순Ti두께가 1㎜인 순Ti(JIS 규격의 2종)의 판재를 준비했다.(2) 비교재 2: 상기 특허문헌 2에 기재된 기술두께가 1㎜인 순Ti(JIS 규격의 2종)의 판재를 입수하고, 이 순Ti제의 판재의 표면에 알루미나 용사 처리를 실시했다.  구체적으로는, Ar 플라즈마 용사법을 적용하고, 플라즈마 용사건으로 발생하는 플라즈마 제트를 사용하여 용사 재료의 알루미나(가부시키가이샤 산코 쇼카이제: 그레이 알루미나 Al2O3-2.5％ TiO2)를 가열·가속함으로써, 알루미나를 용융 상태 또는 거기에 가까운 상태로 하여 순Ti제의 판재의 표면에 분사하여, 절연 피막을 형성했다.  이 절연 피막에는 기공이 존재하고 있기 때문에, 또한 PTFE 피막에 의해 절연 피막을 밀봉 처리했다.(3) 본 발명예의 시험재: Ti를 베이스로 하는 화학 성분의 개량(티타늄 합금)(a) 원재료원재료로서, 공업용 순Ti 스펀지(JIS 규격의 1종), 순도 99.9％의 Pd(팔라듐) 분말(기시다 가가쿠 가부시키가이샤제), 순도 99.9％의 Ru(루테늄) 분말(기시다 가가쿠 가부시키가이샤제), 순도 99.9％의 부스러기 형상의 Y(이트륨)(기시다 가가쿠 가부시키가이샤제), 괴상의 희토류 원소 및 순도 99.8％의 괴상의 전해 Co(코발트)를 입수했다.  괴상의 희토류 원소는, Mm(미쉬 메탈: 혼합 희토류), La(란탄), Nd(네오디뮴)로 하고, Mm 이외는 순도가 99％인 것을 사용했다.  Mm의 화학 성분은, 질량％로, La: 28.6％, Ce(세륨): 48.8％, Pr(프라세오디뮴): 6.4％ 및 Nd: 16.2％이었다.(b) 시험편의 제작아르곤 분위기의 아크 용해로를 사용하고, 상기 원재료의 혼합 비율을 다양하게 변경하여 화학 성분이 상이한 각형 잉곳을 제작했다.  각 각형 잉곳의 사이즈는, 두께 15㎜, 폭 75㎜ 및 길이 95㎜로 했다.  여기서, 각 각형 잉곳을 제작할 때, 각각에서, 우선 1개 80g의 잉곳을 5개 제작하고, 계속하여 그들의 잉곳을 모두 합하여 재용해하여, 두께 15㎜의 각형 잉곳을 제작하고, 그 후에 그 각형 잉곳을 균질화를 위하여 재용해하여, 상기 사이즈의 각형 잉곳을 제작했다.제작된 각형 잉곳은, 모두 미량의 백금족 원소를 함유하고, 경우에 따라서는 희토류 원소를 더 함유하고 있는 점에서, 각 원소의 편석을 저감시키기 위하여 균질화의 열 처리를 실시했다.  이 균질화 열 처리의 조건은 이와 같이 했다.·분위기: 진공(003c#10-3torr(0.133Pa))·가열 온도: 1100℃·가열 시간: 24시간균질화 열 처리를 실시한 각형 잉곳은, 이하의 조건에서 압연하여 최종적으로 두께 1㎜의 판재로 했다.·β상 영역 열간 압연: 가열 온도를 1000℃로 하고, 두께 15㎜를 9㎜로 압연·α+β상 영역 열간 압연: 가열 온도를 875℃로 하고, 두께 9㎜를 1㎜로 압연압연에 의해 얻어진 판재에는, 스트레인 완화를 위하여 어닐링을 실시했다.  어닐링의 조건은 이와 같이 했다.·분위기: 진공(003c#10-3torr(0.133Pa))·가열 온도: 680℃·가열 시간: 7시간이와 같이 하여 얻어진 열연판을 기계 가공하여, 시험편을 제작했다.  본 발명예의 시험재 및 상기 비교재 1, 2의 각 시험편의 사이즈는, 모두, 두께 1㎜, 폭 15㎜ 및 길이 15㎜로 했다.  본 발명예의 시험재 및 상기 비교재 1의 각 시험편은, ＃600의 버프를 사용하여 표면을 경면 연마했다.본 발명예의 시험재 1 내지 17 및 상기 비교재 1, 2의 화학 성분은, 하기의 표 1에 나타내는 대로 했다.비교재 1, 2의 시험편은 순Ti이다.  그 중 비교재 2는, 상기 특허문헌 2에 기재된 기술을 채용한 것이며, 표면에 절연 피막이 형성되고, 이 절연 피막이 PTFE 피막에 의해 밀봉 처리된 것이다.본 발명예의 시험재 1 내지 17의 시험편은, 모두 백금족 원소를 함유하는 Ti 합금이다.  그 중 시험재 5, 6, 9, 11, 15, 16은 Ni를 더 함유하고, 시험재 7 내지 9, 14, 17은 희토류 원소를 더 함유하는 것이다.  시험재 13은 백금족 원소를 2종 함유하는 것이다.  시험재 12는 백금족 원소의 함유량이 본 발명의 바람직한 하한을 하회하는 것이다.  시험재 14는 희토류 원소의 함유량이 본 발명의 바람직한 상한을 초과하는 것이다.  시험재 15, 16, 17은 불순물 원소로서 Cr, Al, Zr을 함유하는 사례이다.2. 기초 시험(내식성 조사)의 내용(1) 시험 방법도 3은 내식성 조사의 기초 시험에 사용한 시험 장치의 모식도이다.  기초 시험에 사용한 시험 장치는, 도금액(도금욕)을 수용한 도금 욕조(20)를 구비한다.  이 도금 욕조(20)는 항온 욕조(21) 내에 침지되어 있으며, 도금 욕조(20) 내의 도금액의 온도를 일정하게 유지하는 것이 가능하다.도금 욕조(20) 내의 도금액에, 도금 대상의 강대로 본 음극(캐소드)(22)을 침지함과 함께, 바스켓형 애노드의 본체부로 본 양극(23)을 침지했다.  음극(22)으로서는, 두께 1㎜ 및 폭 20㎜의 연강 강판을 사용했다.  이 음극(22)의 도금욕으로의 침지 길이는 20㎜로 했다.  양극(23)으로서는, 두께 1㎜ 및 폭 20㎜의 순Ti(JIS 규격의 2종)의 판재를 사용했다.  이 양극(23)인 순Ti판은, 상기 비교재 1에 사용한 것과 동일한 소재로부터 잘라낸 것이며, 도금욕으로의 침지 길이는, 음극(22)과 동일하게 20㎜로 했다.또한, 도금 욕조(20) 내의 도금액에는, 바스켓형 애노드의 망상 부재로 본 시험편 24, 즉 상기한 본 발명예의 시험재 1 내지 11 및 비교재 1, 2의 시험편을 침지했다.  여기서, 각 시험편 24는, 양극(23) 및 음극(22) 모두 직접 전기적으로 접속되지 않도록, 백금선(25)에 의해 양극(23)과 음극(22) 사이에 현수했다.도금욕(도금액)에는 와트욕을 채용했다.  와트욕은, 공칭의 조성이 NiSO4(황산니켈): 300 내지 380g/L, NiCl2(염화니켈): 60 내지 80g/L 및 붕산: 35 내지 55g/L의 것을 사용했다.  와트욕의 액량은 60㏄로 했다.기초 시험에서는, 본 발명예의 시험재 1 내지 11 및 비교재 1, 2의 시험편 각각에 대하여, 직류 전원 장치로부터 양극(23)에 3A의 정전류를 24시간 연속 통전했다.  그 때, 전류 밀도는 37.5A/d㎡로 하고, 와트욕의 온도는 55℃로 했다.  또한, 시험 중에 도금액의 수분 증발의 영향을 경감시키기 위하여, 도금 욕조(20)를 상방으로부터 파라필름으로 덮은 상태로 통전을 행했다.(2) 평가 방법각 시험편에 대한 시험 각각에 대하여, 도금액의 pH를 평가했다.  구체적으로는, 24시간의 통전 후, pH 측정기(호리바제 pH 미터 D-70 시리즈/ES-71/OM-71)에 의해 도금액의 pH를 측정했다.또한, 각 시험편에 대하여, 부식 속도를 평가했다.  구체적으로는, 각 시험편의 전체면이 균일하게 부식된다고 가정하고, 24시간의 통전에 의한 각 시험편의 부식 감량(중량 감량)과 시험편의 비중(4.51g/㎤)에 기초하여, 다음의 (2) 식으로부터, 24시간당 부식 두께(㎜)를 산출했다.  그 때, 각 시험편의 표면적은, 시험 전의 시험편의 두께, 폭 및 길이로부터 산출한 값을 사용했다.24시간당 부식 두께=부식 감량/(비중×표면적)…(2)그리고, 상기 (2) 식으로부터 산출한 24시간당 부식 두께로부터, 다음의 (3) 식으로부터 1년간 경과했을 때의 부식 속도(㎜/년)를 구했다.부식 속도=24시간당 부식 두께×365일…(3)(3) 기초 시험의 결과다음의 표 2에 결과를 나타낸다.표 2에 나타내는 기초 시험의 결과로부터 이하의 것이 나타난다.  어느 시험에서든, 도금액의 pH는, 시험 개시 전에 4.6이었지만, 24시간의 통전 후에 1.0을 대폭 하회하여, Ti의 탈부동태화를 일으키는 영역에 도달하였다.  이러한 점에서, 바스켓형 애노드의 본체부로 본 양극(23)으로부터 도금액(도금욕)에 직접 전류가 흐르는 경우, 바스켓형 애노드의 망상 부재로 본 시험편이 순Ti이면, 부동태 피막이 용해되어, 부식이 진행되는 상태가 되는 것을 알 수 있다.비교재 1의 시험편에서는, 백금족 원소를 함유하지 않는 순Ti인 점에서, 현저한 중량 감소와 두께 감소가 확인되며, 부식 속도가 2.0㎜/년에 달했다.비교재 2의 시험편에서는, 표면이 절연 피막으로 덮여 있는 점에서, 부식의 발생은 절연 피막의 형성이 불완전한 부분에 한정되고, 부식 속도가 비교재 1의 1/5 정도로 저하되었다.  단, 백금족 원소를 함유하지 않는 순Ti인 것에 변함이 없는 점에서, 부식 속도가 0.38㎜/년에 달했다.본 발명예의 시험재 1 내지 17의 시험편에서는, 모두 백금족 원소를 함유하는 Ti 합금인 점에서, 부식 속도가 0.1㎜/년 미만이 되어, 현저한 내식성이 확인되었다.  특히, 백금족 원소의 함유량이 0.04질량％ 이상인 시험재 1 내지 5, 8, 13, 15, 16에서는, 부식 속도가 0.01㎜/년 미만이 되어, 도금액의 pH가 1.0을 대폭 하회함에도 불구하고, 거의 완전한 내식성이 확인되었다.그 이외에, 백금족 원소의 함유량이 0.02질량％ 이상, 0.04질량％ 미만인 시험재 6, 7, 9, 14, 17의 시험편에서는, 부식 속도가 0.02㎜/년 정도이었다.  또한, 백금족 원소의 함유량이 0.02질량％ 미만인 본 발명예의 시험재 10, 11의 시험편에서는, 부식 속도가 0.05㎜/년 정도이었다.  백금족 원소의 함유량이 0.01질량％를 하회하는 시험재 12의 시험편에서는, 부식 속도가 0.1㎜/년이었다.  이들 시험재 6, 7, 9, 10, 11, 12, 14, 17의 시험편의 내식성은, 시험재 1 내지 5, 8, 13, 15, 16의 완전 내식성 정도는 아니지만, 비교재 1, 2와 비교하면 명백하게 향상되었다.여기서, 시험재 12의 부식 속도는 0.1㎜/년이며, 내식적이라고 판단되는 기준(003c#0.1㎜/년)을 약간 상회했다.  시험재 14는 희토류 원소의 함유량이 바람직한 상한을 약간 상회하는 것이다.  이 경우는 부식 속도가 0.1㎜/년이며, 내식적이라고 판단되는 기준(003c#0.1㎜/년)을 약간 상회했다.  시험재 15, 16, 17은 불순물을 함유하는 것이지만, 내식성에 영향이 없어, 본 시험에서는 우수한 내식성을 나타냈다.이와 같이 기초 시험의 결과로부터, 바스켓형 애노드의 망상 부재의 부식을 방지하여, 망상 부재의 수명의 향상을 도모하기 위해서는, 백금족 원소를 함유하는 Ti제의 망상 부재로 하는 것이 유효한 것을 알 수 있다.본 발명의 바스켓형 애노드는, 이상의 지견에 기초하여 완성된 것이다.  이하에, 본 발명의 바스켓형 애노드의 실시 형태를 설명한다.[본 발명의 실시 형태에 의한 바스켓형 애노드]본 실시 형태에 의한 바스켓형 애노드는, 망상 부재가 백금족 원소를 함유한다.  이 망상 부재는 Ni 및 희토류 원소 중 1종 이상을 더 함유해도 된다.  망상 부재가 백금족 원소를 함유하고 있으면, 망상 부재의 부식을 방지할 수 있어, 망상 부재의 수명을 향상시킬 수 있다.백금족 원소는, Ru(루테늄), Rh(로듐), Pd(팔라듐), Os(오스뮴), Ir(이리듐) 및 Pt(백금)의 6종의 원소가 해당한다.  이들 6종의 원소로부터 선택되는 한, 백금족 원소의 종별에 한정은 없다.  즉, 백금족 원소는, 6종의 원소 중 1종 이상을 함유할 수 있다.  단, 백금족 원소는 희소하면서 또한 매우 고가이기 때문에, 경제성의 관점에서 보면, 6종의 원소 중에서는 Ru 또는 Pd를 선택하는 것이 바람직하다.  Ru, Pd는 리사이클 기술이 확립되어 있으며, 그 중에서도 Ru는 비교적 저렴하게 안정적으로 입수할 수 있기 때문이다.백금족 원소의 함유량은, 특별히 한정하지 않는다.  단, 백금족 원소의 다량의 함유는 경제성의 관점에서 바람직하지 않다.  따라서, 백금족 원소의 함유량의 상한은 0.15질량％로 하는 것이 바람직하다.  더 바람직한 백금족 원소의 함유량의 상한은 0.08질량％이다.백금족 원소의 함유량의 하한은, 망상 부재의 수명 향상을 충분히 도모하기 위하여, 0.01질량％로 하는 것이 바람직하다.  더 바람직한 백금족 원소의 함유량의 하한은 0.02질량％이며, 더욱 바람직하게는 0.04질량％이다.여기서, 백금족 원소에 추가해서 Ni 또는 희토류 원소를 복합하여 함유하면, Ni 또는 희토류 원소의 함유에 의한 상승 효과에 의해, 백금족 원소의 함유량을 저감시키는 것이 가능하다.  이로 인해, Ni 또는 희토류 원소의 함유는, 경제성의 관점에서 이점이 있다.Ni는, 백금족 원소와 마찬가지로, 수소 과전압을 저하시키고, Ti의 부식 전위를 귀화시키는 효과를 갖는다.  이 효과를 얻기 위하여, 백금족 원소의 함유량을 저감시킬 목적으로 Ni를 함유시키는 경우, Ni의 함유량의 하한은 0.2질량％로 하는 것이 바람직하다.  더 바람직한 Ni 함유량의 하한은 0.4질량％이다.  한편, Ni의 다량의 함유는, 가공성 및 성형성의 저하를 초래한다.  이로 인해, Ni를 함유시키는 경우의 Ni 함유량의 상한은 1.0질량％로 하는 것이 바람직하다.희토류 원소는, Ti에 고용되어 있는 함유량의 범위에서, 백금족 원소를 함유한 Ti재가 부식 환경에 노출되었을 때에 그 표면으로의 백금족 원소의 전석을 촉진하는 효과를 갖는다.  이 효과를 얻기 위하여, 희토류 원소를 함유시키는 경우, 희토류 원소의 함유량의 하한은 0.0005질량％로 하는 것이 바람직하다.  더 바람직한 희토류 원소의 함유량의 하한은 0.001질량％이다.  한편, 희토류 원소를 과잉으로 함유한 경우, 희토류 원소 단체가 석출되는 경우가 있고, 석출된 희토류 원소가 부식의 인자가 될 가능성이 있다.  희토류 원소의 함유량의 상한은, 메커니즘으로부터 생각하면 희토류 원소의 고용 범위의 상한이 되지만, 용해 시에 편석 등이 발생할 우려가 있다.  이로 인해, 희토류 원소를 함유시키는 경우의 희토류 원소의 함유량의 상한은, 확실하게 고용 상태를 얻는 관점에서, 0.020질량％로 하는 것이 바람직하다.또한, 희토류 원소란, 원자 번호 57의 La부터 원자 번호 71의 Lu까지의 란타노이드의 15원소에 Y 및 Sc를 첨가한 17원소의 총칭이며, 이들 원소로부터 선택되는 1종 이상을 함유시킬 수 있다.  희토류 원소의 함유량은, 이들 원소의 합계 함유량을 의미한다.이상과 같이, 본 실시 형태의 바스켓형 애노드의 망상 부재(금망)는 티타늄 재이며, 백금족 원소를 함유하고, 경우에 따라서는 Ni 및 희토류 원소 중 1종 이상을 더 함유한다.  이들 원소 이외에 함유하는 불순 원소로서는, 원료, 용해 전극 및 환경으로부터 침입하는 Fe, O, C, H 및 N 등을 들 수 있고, 또한 스크랩 등을 원료로 하는 경우에 혼입되는 Al, Cr, Zr, Nb, Si, Sn, Mn, Co 및 Cu 등을 들 수 있다.  이들 불순 원소는, 본 실시 형태에 의한 효과를 저해하지 않는 범위이면 혼입되어도 문제는 없다.  구체적으로는, 질량％로, Fe: 0.3％ 이하, O: 0.35％ 이하, C: 0.18％ 이하, H: 0.015％ 이하, N: 0.03％ 이하, Al: 0.3％ 이하, Cr: 0.2％ 이하, Zr: 0.2％ 이하, Nb: 0.2％ 이하, Si: 0.02％ 이하, Sn: 0.2％ 이하, Mn: 0.01％ 이하, Co: 0.35％ 이하 및 Cu: 0.1％ 이하이며, 이들의 합계 0.6％ 이하이면 문제는 없다.기타, 본 발명은 상기한 실시 형태에 한정되지 않고, 본 발명의 취지를 일탈하지 않는 범위에서, 다양한 변경이 가능하다.  예를 들어, 본 실시 형태의 바스켓형 애노드는, 도금 원료 입자가 Ni 입자이며, 도금욕으로서 와트욕이 채용되는 전해 Ni 도금에 적합하게 사용할 수 있지만, 전해 도금에 사용되는 한, 도금 원료 입자 및 도금욕의 각 종별에 한정은 없다.  본 실시 형태의 바스켓형 애노드의 적용이 가능한 도금 원료 입자, 즉 도금의 종별로서는, Ni 이외에, 금, 은, 구리, 주석 및 아연 등이 있다.  도금 원료 입자의 형상으로서는, 구형 및 크라운형 등이 있다.  또한, 본 실시 형태의 바스켓형 애노드의 적용이 가능한 도금욕의 종별로서는, 와트욕 이외에, 술팜산니켈 하이스피드욕, 술팜산니켈 하이스피드욕, 스트라이크욕(우드욕) 및 흑색 니켈 도금욕 등이 있다.실시예본 발명에 의한 효과를 확인하기 위하여, 상기 도 1 및 도 2에 도시하는 바스켓형 애노드를 사용하고, 도금욕으로서 와트욕을 채용한 전해 Ni 도금 라인에서 실제로 조업 시험을 실시했다.[시험 조건]시험에서는, 5종류의 망상 부재(엄밀하게는 금망)를 준비했다.  본 발명예의 망상 부재에는, 하기의 표 3에 나타낸 바와 같이 화학 성분이 상이한 3종류의 시험재 21, 22 및 23을 적용했다.  비교예의 망상 부재에는, 소재의 화학 성분은 동일하지만 표면 형태가 상이한 2종류의 비교재 1 및 2를 적용했다.표 3에 나타낸 바와 같이, 본 발명예인 시험재 21, 22 및 23의 망상 부재는, 모두 백금족 원소를 함유하는 Ti 합금으로 했다.  그 중 시험재 21의 망상 부재는, Ni를 더 함유하고, 시험재 23의 망상 부재는, 희토류 원소인 Mm(미쉬 메탈: 혼합 희토류)을 더 함유하는 것으로 했다.  한편, 비교예인 비교재 21, 22의 망상 부재는, 모두 순Ti(JIS 규격의 2종)로 했다.  그 중 비교재 22의 망상 부재는, 상기한 기초 시험에서의 비교재 2와 마찬가지로, 망의 표면에 알루미나 용사 처리를 실시한 것으로 했다.이러한 5종류의 망상 부재를 각각 바스켓형 애노드의 최상단의 망상 부재로서 설치했다.  그리고, 각 바스켓형 애노드를 동일한 와트욕에 침지하고, 연속적으로 강대의 표면에 전해 Ni 도금을 실시했다.  이 전해 Ni 도금의 조업을 3개월간 연속하여 행했다.와트욕의 조성은, 황산니켈: 약 340g/L, 염화니켈: 약 70g/L, 붕산: 약 45g/L이었다.  와트욕의 온도는 55℃ 정도이고, 와트욕의 pH는 3.5 내지 4.6이었다.  또한, 애노드 본체에는, 정상 시의 전류 밀도가 34.5A/d㎡이고, 약 30V의 전해 전압을 연속하여 통전했다.  각 바스켓형 애노드에는 크라운형의 Ni 입자를 충전하여, 정기적으로 보충했다.  그 때, 와트욕의 액면 직하에 있어서는, Ni 입자의 소비에 수반하여, 종종 도금액만이 존재하는 상태로 되어 있었다.[평가 방법]3개월간의 연속 조업 후, 각 바스켓형 애노드의 최상단의 망상 부재에 대하여, 부식 및 용손의 상황을 조사했다.  이 조사에서는, 연속 조업 후의 최상단의 망상 부재에 대하여, 전체면에 걸쳐 용손의 유무를 눈으로 확인했다.또한, 이 조사에서는, 연속 조업의 전후에 각 망상 부재의 망 두께를 측정하고, 그 두께의 감량으로부터 부식 정도를 평가했다.  각 망상 부재의 망의 두께 측정은, 미리 정한 3개의 점 A, B, C에서 행했다.  측정점 A는, 최상단의 망상 부재에 대하여, 그 좌측 단부로부터 50㎜ 내측으로 들어간 위치이면서 또한 그 상단부로부터 200㎜ 아래의 점으로 했다.  측정점 B는, 최상단의 망상 부재에 대하여, 그 좌우 중앙의 위치이면서 또한 그 상단부로부터 200㎜ 아래의 점으로 했다.  측정점 C는, 최상단의 망상 부재에 대하여, 그 우측 단부로부터 50㎜ 내측으로 들어간 위치이면서 또한 그 상단부로부터 200㎜ 아래의 점으로 했다.  이들 측정점 A, B, C는, 와트욕의 액면 직하의 위치에 상당하고, 종래부터 망상 부재의 파손이 발생하기 쉬운 위치이었다.[결과]다음의 표 4에 결과를 나타낸다.비교재 21의 망상 부재에서는, 망의 일부가 부식되어 용손되고, 또한 잔존되어 있어도 망의 두께는 1/2 이하로 되어 있었다.  또한, 비교재 22의 망상 부재에서는, 절연 피막의 형성이 불완전한 부분에서 부식에 의한 망의 두께의 감소가 확인되었다.  이에 반하여, 본 발명예인 시험재 21 내지 23의 망상 부재에서는, 부식에 의한 망의 두께의 감소가 전혀 확인되지 않았다.이상의 결과로부터, 본 실시 형태의 바스켓형 애노드는, 망상 부재의 수명을 향상시킬 수 있는 것을 실증할 수 있었다.003c#산업상 이용가능성003e#본 발명의 바스켓형 애노드는, 모든 전해 도금에 유효하게 이용할 수 있다.
[ 부호의 설명 ]
1: 바스켓형 애노드2: 애노드 본체부2a: 배면판2b, 2c: 측면판2d: 저면판2e: 버스 바3: 망상 부재3a, 3b: 금망4: 지주5: 누름판6: 볼트7: 백10: 도금 원료 입자11: 도금욕12: 강대20: 도금 욕조21: 항온 욕조22: 음극(캐소드)23: 양극24: 시험편25: 백금선